(57)【要約】【課題】他部品との接続信頼性に優れた積層電子部品を提供すること。【解決手段】本発明の積層電子部品１１は、積層部１２とビア導体３１，３２と外部端子電極４１，４２とを備える。積層部１２は、第１主面１３及び第２主面１４を有する。積層部１２は、複数のセラミック層１５と複数の内部電極層２１，２２とが交互に積層された構造を有する。ビア導体３１，３２は、複数のセラミック層１５を貫通し、複数の内部電極層２１，２２を電気的に接続する。第１主面１３の外部端子電極４１は、段差部５３を有する多段構造である。外部端子電極４１は、第１主面１３の側にてビア導体３１，３２に電気的に接続される。【選択図】  図１
2005347648.tif 000002
【特許請求の範囲】
【請求項１】
第１主面及び第２主面を有し、複数のセラミック層と複数の内部電極層とが交互に積層された構造の積層部と、
前記複数のセラミック層を貫通し、前記複数の内部電極層を接続するビア導体と、
前記第１主面及び前記第２主面のうちの少なくともいずれかの側にて前記ビア導体に接続され、段差部を有する外部端子電極と
を備えたことを特徴とする積層電子部品。
【請求項２】
前記ビア導体は、前記第１主面及び前記第２主面間を貫通する貫通ビア導体であり、
前記外部端子電極は、電極下段側層と、前記電極下段側層上に形成された電極上段側層と、前記電極下段側層及び前記電極上段側層の境界に位置する段差部とを有し、
前記第１主面に垂直な方向から見たときの前記電極上段側層の投影面積は、前記第１主面に垂直な方向から見たときの前記電極下段側層の投影面積よりも小さく、かつ、前記第１主面に垂直な方向から見たときの前記ビア導体の投影面積よりも大きくなるように設定されている
ことを特徴とする請求項１に記載の積層電子部品。
【請求項３】
前記外部端子電極はニッケルを主成分として形成されていることを特徴とする請求項１または２に記載の積層電子部品。
【請求項４】
前記積層電子部品は、ビアアレイタイプの積層セラミックコンデンサであることを特徴とする請求項１乃至３のいずか１項に記載の積層電子部品。
【請求項５】
前記第１主面側に前記外部端子電極が配置され、
前記第１主面は、半導体集積回路素子または半導体集積回路素子搭載基板が搭載されるべき面であり、前記第１主面側に配置された前記外部端子電極は、前記半導体集積回路素子または前記半導体集積回路素子搭載基板の電極に対して、はんだを介して接続されるべきものであることを特徴とする請求項１乃至４のいずか１項に記載の積層電子部品。
【請求項６】
請求項１乃至５のいずれか１項に記載の積層電子部品の製造方法であって、
前記内部電極層となる内部電極部を有し前記セラミック層となる複数のグリーンシートが積層され、前記ビア導体となる導体部が形成されたグリーンシート積層体を形成する積層体形成工程と、
前記グリーンシート積層体において前記導体部の端部に対応した箇所に、導電性材料を複数回重ねて印刷することにより、前記外部端子電極となる表面端子部を形成する電極印刷工程と
を含むことを特徴とする積層電子部品の製造方法。
【請求項７】
前記積層体形成工程では、前記内部電極層となる内部電極部を有し前記セラミック層となる複数のグリーンシートを積層一体化してグリーンシート積層体とした後、前記グリーンシート積層体にビアホールを形成し、さらに前記ビアホール内に前記導体部となる材料を充填することを特徴とする請求項６に記載の積層電子部品の製造方法。
【請求項８】
前記電極印刷工程では、前記導電性材料の印刷を重ねる毎に個々の印刷層の印刷領域を小さくすることを特徴とする請求項６または７に記載の積層電子部品の製造方法。
【請求項９】
前記電極印刷工程では、メタルマスクを用いて印刷を行うことを特徴とする請求項６乃至８のいずれか１項に記載の積層電子部品の製造方法。
【請求項１０】
前記電極印刷工程では、粘度が５００Ｐａ・ｓ以上５０００Ｐａ・ｓ以下のニッケルペーストを印刷することを特徴とする請求項６乃至９のいずれか１項に記載の積層電子部品の製造方法。
【発明の詳細な説明】
【技術分野】
【０００１】
本発明は、複数のセラミック層と複数の内部電極層とが交互に積層された構造を備える積層電子部品及びその製造方法に係り、特には外部端子電極の形状等に特徴を有する積層電子部品及びその製造方法に関するものである。
【背景技術】
【０００２】
従来、例えば積層セラミックコンデンサ等に代表されるような積層電子部品がよく知られている。この種の部品は、複数のセラミック層と複数の内部電極層とが交互に積層された構造の積層部を備えている。積層部の内部には、複数のセラミック層を貫通して複数の内部電極層を接続するビア導体が形成されている。そして、積層部の表面側や裏面側には複数の外部端子電極が配置されている（例えば、特許文献１，２参照）。特許文献１においては、ビア導体の端部が積層部の表面側及び裏面側にて突出しており、その突出部が外部端子電極として機能する。特許文献２においては、積層部表面側のビアの端部にパッドが設けられており、このパッドが外部端子電極として機能する。
【０００３】
従来の積層電子部品は例えば以下のような手順で製造される。まず複数枚のグリーンシートを作製し、それらの表面に導電性金属ペーストを印刷することにより、内部電極層を形成する。次に、これら複数枚のグリーンシートを積層圧着してセラミック積層体とし、次いでそのセラミック積層体を貫通するビアを形成する。次に、セラミック積層体に導電性金属ペーストを印刷することにより、ビア内に導電性金属ペーストを充填してビア導体とする。次に、セラミック積層体の所定箇所に導電性金属ペーストを印刷することにより、外部端子電極を形成する。そして、焼成を行ってセラミック及びペースト中の金属を同時焼結させた後、必要に応じて外部端子電極にめっきを施すことにより、積層電子部品が完成する。このようにして製造された積層電子部品は他の部品（ＩＣチップやＩＣチップ搭載基板など）と電気的に接続された状態で使用される。そのため、積層電子部品の外部端子電極は、他部品の電極に対して例えばはんだバンプを介して接続される。
【特許文献１】特開２００３−３１８０６４号公報
【特許文献２】特開２００３−１５８０３０号公報
【発明の開示】
【発明が解決しようとする課題】
【０００４】
ところで、近年における電子部品製造業界では、接続信頼性の向上のために、積層電子部品と他部品との間にできるだけ高い接合強度を確保することが要求されており、今後この要求はさらに高度化する傾向にある。しかし、特許文献１，２に記載された従来技術の積層電子部品の場合、外部端子電極の形状等から鑑みて、このような要求に対応できなくなる可能性がある。
【０００５】
本発明は上記の課題に鑑みてなされたものであり、その目的は、他部品との接続信頼性に優れた積層電子部品を提供することにある。また、本発明の別の目的は、上記の優れた積層電子部品を確実に得ることができる製造方法を提供することにある。
【課題を解決するための手段】
【０００６】
そして、上記課題を解決するための手段としては、第１主面及び第２主面を有し、複数のセラミック層と複数の内部電極層とが交互に積層された構造の積層部と、前記複数のセラミック層を貫通し、前記複数の内部電極層を接続するビア導体と、前記第１主面及び前記第２主面のうちの少なくともいずれかの側にて前記ビア導体に接続され、段差部を有する外部端子電極とを備えたことを特徴とする積層電子部品がある。
【０００７】
この積層電子部品の外部端子電極は、段差部に凹凸があって比較的複雑な表面形状を有しているのに対し、上記従来技術の外部端子電極は、凹凸の少ない単純な表面形状を有しているに過ぎない。ゆえに、この積層電子部品の外部端子電極では、表面積が上記従来技術の外部端子電極よりも大きく、はんだとの接触面積も大きくなっている。よって、積層電子部品の外部端子電極と他部品の電極との間に高い接合強度を確保することが可能となり、他部品との接続信頼性に優れたものとすることができる。
【０００８】
ここで積層電子部品とは、複数のセラミック層と複数の内部電極層とが交互に積層された構造を有する電子部品を指し、その具体例としては、積層セラミックコンデンサ、積層セラミックインダクタ、積層セラミックコンデンサ内蔵基板、積層セラミックモジュール基板などがある。とりわけ前記積層電子部品は、複数のビア導体をアレイ状に配置したタイプの積層セラミックコンデンサ、即ちビアアレイタイプの積層セラミックコンデンサであることがよい。
【０００９】
積層電子部品を構成する積層部は、第１主面及び第２主面を有する板状物であって、複数のセラミック層と複数の内部電極層とが交互に積層された構造を有している。例えば、積層電子部品がビアアレイタイプの積層セラミックコンデンサである場合、内部電極層は２つの群（第１内部電極層からなる群と第２内部電極層からなる群）に分けられる。この場合、第１内部電極層及び第２内部電極層は一層おきに配置される。
【００１０】
セラミック層は高誘電率セラミック層であることが好ましく、その好適例としては、チタン酸バリウム層、チタン酸鉛層、チタン酸ストロンチウム層などを挙げることができる。内部電極層は、積層部の内部に配置された層状の電極のことを指す。内部電極層は、例えば、銀、金、白金、パラジウム、ニッケル、銅、タングステン等を主成分として形成されている。
【００１１】
セラミック層の厚さは１μｍ以上１０μｍ以下に設定されることがよく、好ましくは５μｍ以上１０μｍ以下に設定される。内部電極層の厚さはセラミック層の厚さよりも薄くなるように例えば０．５μｍ以上５μｍ以下に設定されることがよく、好ましくは１μｍ以上３μｍ以下に設定される。
【００１２】
前記積層部には複数のセラミック層を貫通するビアが設けられており、そのビア内には複数のセラミック層を貫通して複数の内部電極層を接続するビア導体が形成されている。例えば、積層電子部品がビアアレイタイプの積層セラミックコンデンサである場合、ビア導体は、複数の第１内部電極層同士を電気的に接続する第１ビア導体と、複数の第２内部電極層同士を電気的に接続する第２ビア導体という２つの群に分けられる。第１ビア導体と第２内部電極層とは電気的に絶縁されており、第２ビア導体と第１内部電極層とは電気的に絶縁されている。
【００１３】
ビア導体は、積層部の第１主面及び前記第２主面間を貫通する貫通ビア導体であってもよく、積層部の第１主面及び前記第２主面間を貫通しない非貫通ビア導体であってもよい。ビア導体は、上記の内部電極層と同様に、例えば、銀、金、白金、パラジウム、ニッケル、銅、タングステン等を主成分として形成される。
【００１４】
ビア導体の直径は５０μｍ以上１２０μｍ以下に設定されることがよく、好ましくは６０μｍ以上１１０μｍ以下に設定され、最も好ましくは７０μｍ以上１００μｍ以下に設定される。また、ビア導体の間隔は１００μｍ以上６００μｍ以下に設定されることがよく、好ましくは１５０μｍ以上４５０μｍ以下に設定される。ここで、ビア導体の間隔とは、隣接するビア導体同士の中心間距離、つまりビア導体のピッチのことを意味する。
【００１５】
積層電子部品を構成する外部端子電極は、第１主面側、第２主面側、または第１主面及び第２主面の両側に配置されるとともに、ビア導体に接続されている。この場合において外部端子電極は、例えば別の導体を介して間接的にビア導体に接続されていてもよいが、ビア導体の端部に直接接続されていることが好ましい。また、前記外部端子電極は多段構造であって、段と段との境界に段差部（くびれ部）を有している。この場合、外部端子電極は２段構造、３段構造、４段構造等にすることができるが、２段構造であれば比較的簡単に形成することができて好ましい。つまり、外部端子電極は、電極下段側層と、前記電極下段側層上に形成された電極上段側層と、前記電極下段側層及び前記電極上段側層の境界に位置する段差部とを有していることが好ましい。
【００１６】
この場合、第１主面に垂直な方向から見たときの電極上段側層の投影面積は、第１主面に垂直な方向から見たときの電極下段側層の投影面積よりも小さいことがよい。例えば、この大小関係が逆転すると、形状的に不安定な外部端子電極となるおそれがあるからである。また、第１主面に垂直な方向から見たときの電極上段側層の投影面積は、第１主面に垂直な方向から見たときのビア導体の投影面積よりも大きくなるように設定されていることがよい。この構成によれば、ビア導体との位置合わせ誤差をある程度吸収することができる。また、ビア導体の端面が第１主面や第２主面から突出していたり、引っ込んでいたりするような場合であっても、その影響が電極上段側層に出にくくなる。
【００１７】
前記外部端子電極は、上記の内部電極層やビア導体と同様に、例えば、銀、金、白金、パラジウム、ニッケル、銅、タングステン等を主成分として形成される。なお、外部端子電極はニッケルを主成分として形成されていることが好ましい。ニッケルは比較的安価な材料であることに加え、チタン酸バリウムなどの高誘電率セラミックとの同時焼結が可能だからである。
【００１８】
段差部を有する多段構造の外部端子電極は、他部品の電極に対してはんだを介して接続されるべきものである。従って、例えば、第１主面を半導体集積回路素子または半導体集積回路素子搭載基板が搭載されるべき面であるとした場合、前記外部端子電極はその第１主面上に配置されることがよい。この場合、前記外部端子電極と、半導体集積回路素子または半導体集積回路素子搭載基板の電極との間に高い接合強度が確保される。
【００１９】
段差部を有する多段構造の外部端子電極の高さは、前記他部品の電極の形状等に応じて適宜設定され、例えば２５μｍ以上であることがよく、２５μｍ以上１００μｍ以下であることがさらによい。
【００２０】
また、段差部を有する多段構造の外部端子電極の表面は、めっき層によって被覆されていてもよい。上記のごとく前記外部端子電極は表面積が大きく、めっき層との接触面積も大きくなるため、めっき層の密着強度が高くなる。このことは他部品との接続信頼性の向上にも寄与する。
【００２１】
例えば、前記外部端子電極がニッケルを主成分として形成されている場合、外部端子電極の表面をニッケルめっき層で被覆することがよく、この構成によれば電極表面を改質してはんだ濡れ性を向上させることができる。はんだ濡れ性の向上は、他部品との接合強度の向上に貢献するからである。また、ニッケルめっき層上にさらに金めっき層を形成することがよく、この構成によればはんだ濡れ性をよりいっそう向上させることができる。
【００２２】
また、本発明の別の課題を解決するための手段としては、前述した積層電子部品の製造方法であって、前記内部電極層となる内部電極部を有し前記セラミック層となる複数のグリーンシートが積層され、前記ビア導体となる導体部が形成されたグリーンシート積層体を形成する積層体形成工程と、前記グリーンシート積層体において前記導体部の端部に対応した箇所に、導電性材料を複数回重ねて印刷することにより、前記外部端子電極となる表面端子部を形成する電極印刷工程とを含むことを特徴とする積層電子部品の製造方法がある。
【００２３】
そして、この製造方法によれば、導電性材料を複数回重ねて印刷する方法を採用しているため、段差部を有する外部端子電極を比較的簡単にかつ低コストで形成することができる。
【００２４】
以下、積層電子部品の製造方法について説明する。
【００２５】
積層体形成工程では、前記内部電極層となる内部電極部を有し前記セラミック層となる複数のグリーンシートが積層され、前記ビア導体となる導体部が形成されたグリーンシート積層体を形成する。具体的には、例えば、前記内部電極層となる内部電極部を有し前記セラミック層となる複数のグリーンシートを積層一体化してグリーンシート積層体とした後、前記グリーンシート積層体にビアホールを形成し、さらに前記ビアホール内に前記導体部となる材料を充填する。
【００２６】
前記内部電極層となる内部電極部の形成は、例えば、あらかじめ作製されたグリーンシートに導電性金属ペーストを印刷すること等により行われる。内部電極部は、後に焼成されることで内部電極層となる。このような内部電極層形成用のペーストはニッケルを含むペーストであることが好ましい。
【００２７】
前記ビア導体となる導体部の形成においてビアホールの形成は、例えば、ドリル加工、パンチング加工、レーザー加工等といった従来周知の手法により行うことができる。導体部の形成は、ビアホール内に導電性金属ペーストを印刷して同ペーストを充填すること等により行うことも可能である。このようなビア導体形成用のペーストはニッケルを含むペーストであることが好ましい。
【００２８】
ここで、ビア導体形成用のニッケルペーストは、セラミック層との焼成収縮率のマッチングを得るために原料組成及び原料粒径の最適化が図られ、その結果１０００００Ｐａ・ｓ以上１００００００Ｐａ・ｓ以下の極めて高い粘度に設定される。それに対して、内部電極層形成用のニッケルペーストは、均一に薄く形成する必要があるために、原料組成及び原料粒径の最適化が図られ、その結果１０Ｐａ・ｓ以上３０Ｐａ・ｓ以下の極めて低い粘度に設定される。そしてこの場合、内部電極層形成用のニッケルペーストは、メッシュマスクを用いて印刷されることが好適である。メタルマスクに比較してメッシュマスクのほうが、低粘度ペーストの印刷に適しているからである。なお、ニッケルペーストの粘度は、ニッケルの含有量や有機溶媒の添加量などの変更により増減することができる。
【００２９】
この場合における導体部の形成手法としては、充填容器と押圧板との間にグリーンシート積層体を配置して厚さ方向に圧力を加えながら導電性金属ペーストを充填する圧入充填法が好適である。即ち、ビア導体形成用のニッケルペーストは高粘度であり、積層によってビアホールの長さが長くなると、ペーストがビアホール内に充填されにくくなる。その点、圧入充填法によれば高粘度のニッケルペーストを確実に充填することができ、ビア導体の電気的特性の向上を図りやすくなるからである。
【００３０】
なお、積層体形成工程を以下のように行ってもよい。まず、前記内部電極層となる内部電極部を有し前記セラミック層となる複数のグリーンシートを積層してなるグリーンシートブロック体を複数形成する。次いで、それらのグリーンシートブロック体にビアホールを形成し、さらに前記ビアホール内に前記ビア導体となる導体部の形成用の材料を充填する。その後、前記複数のグリーンシートブロック体を積層一体化してグリーンシート積層体とする。
【００３１】
この場合における導体部の形成手法としては、充填容器と押圧板との間にグリーンシートブロック体を配置して厚さ方向に圧力を加えながら導電性金属ペーストを充填する圧入充填法が好適である。この手法によれば、高粘度のニッケルペーストを確実に充填でき、ビア導体の電気的特性の向上を図りやすくなる。
【００３２】
なお、積層体形成工程を以下のように行ってもよい。前記内部電極層となる内部電極部と、前記ビア導体となる導体部とを有し前記セラミック層となる複数のグリーンシートをを積層一体化してグリーンシート積層体とする。
前記ビア導体となる導体部の形成においてビアホールの形成は、例えば、ドリル加工、パンチング加工、レーザー加工等といった従来周知の手法により行うことができる。
【００３３】
この場合における内部電極層となる内部電極部の形成は、例えば、あらかじめ作製されたグリーンシートに導電性金属ペーストを印刷すること等により行われる。内部電極部は、後に焼成されることで内部電極層となる。この場合における導体部の形成手法としては、ビアホール内に導電性金属ペーストを印刷して同ペーストを充填すること等により行うことが好ましい。導電性金属ペーストの印刷により、内部電極部と導体部を同時に形成することが可能である。このような導電性金属ペーストはニッケルを含むペーストであることが好ましい。
【００３４】
電極形成工程は積層体形成工程の後で行われる。電極形成工程では、グリーンシートにおいてビア導体の端部に対応した箇所に、導電性材料を複数回重ねて印刷する。そしてこの印刷により、段差部を有する多段構造の外部端子電極が形成される。導電性材料としては導電性金属ペーストが好適である。このような導電性金属ペーストは、銀、金、白金、パラジウム、ニッケル、銅、タングステンから選択される１種または２種以上の金属を含むことが好ましい。これらのなかでもニッケルを含むペーストを選択することがよい。この場合、積層体との焼成収縮率のマッチング及び密着強度を得るために原料組成及び原料粒径の最適化が図られる。また、ペースト粘度については５００Ｐａ・ｓ以上５０００Ｐａ・ｓ以下に設定することが好ましく、５００Ｐａ・ｓ以上２０００Ｐａ・ｓ以下に設定することがより好ましい。ペースト粘度が５００Ｐａ・ｓ未満であると、印刷を重ねたとしても所望の段差の形成が困難になるからである。一方、ペースト粘度が５０００Ｐａ・ｓを超えると、ペーストの版抜け性が悪化するおそれがあり、やはり所望の段差の形成が困難になるからである。なお、ニッケルペーストの粘度は、ニッケルの含有量や有機溶媒の添加量などの変更により増減することができる。
【００３５】
前記電極印刷工程では、メタルマスクを用いて導電性金属ペーストの印刷を行うことが好適である。メッシュマスクに比較してメタルマスクのほうが、高粘度ペーストの印刷に適しているからである。
【００３６】
前記電極印刷工程では、例えば、導電性金属ペーストの印刷を重ねる毎に個々の印刷層の印刷領域を小さくすることがよい。この方法によると、所望の段差を形成しやすくなる。これとは逆に、導電性金属ペーストの印刷を重ねる毎に個々の印刷層の印刷領域を大きくしてもよい。
【００３７】
また、前記電極印刷工程では、メタルマスクを用いた印刷を行う毎に、電極印刷された前記グリーンシート積層体の乾燥を行い、かつ、使用後のメタルマスクを別のメタルマスクと交換することが望ましい。この方法によれば、段差部を有する外部端子電極の形成精度が高くなる。
【００３８】
そして電極形成工程を行った後には焼成工程が行われ、この工程を経るとセラミック及びペースト中の金属が同時焼結する。焼成工程後には必要に応じて外部端子電極に対するめっき工程が行われる。
【発明を実施するための最良の形態】
【００３９】
[第１実施形態]
【００４０】
以下、本発明を具体化した実施形態の積層セラミックコンデンサ及びその製造方法について図１〜図１３に基づき説明する。図１は、本実施形態の積層セラミックコンデンサ１１の概略断面図である。図２は、積層セラミックコンデンサ１１における上面１３側の外部端子電極４１の概略断面図である。図３は、上面１３側の外部端子電極４１のＳＥＭ写真である。図４は、積層セラミックコンデンサ１１における下面１４側の外部端子電極４２の概略断面図である。図５〜図１３は、積層セラミックコンデンサ１１の製造方法を説明するための概略断面図である。
【００４１】
図１等に示されるように、本実施形態の積層セラミックコンデンサ１１は、いわゆるビアアレイタイプの積層セラミックコンデンサである。積層セラミックコンデンサ１１を構成する積層部１２は、上面１３（第１主面）及び下面１４（第２主面）を有する板状物である。積層部１２の上面１３側には、ＩＣチップ搭載基板１６（半導体集積回路素子搭載基板）が搭載されるようになっている。一方、積層部１２は、下面１４側を下に向けた状態でマザーボード１７上に搭載されるようになっている。積層部１２は、多数のセラミック層１５と多数の内部電極層２１，２２とを交互に積層した構造を有している。セラミック層１５は、高誘電率セラミックの一種であるチタン酸バリウムの焼結体からなり、内部電極層２１，２２間の誘電体（絶縁体）として機能する。セラミック層１５の厚さは５μｍ程度に設定されている。第１内部電極層２１及び第２内部電極層２２は、いずれもニッケルを主成分として形成された厚さ１．５μｍ〜１．８μｍ程度の層であって、積層部１２の内部において一層おきに配置されている。
【００４２】
積層部１２には多数のビアホール３３が形成されている。これらのビアホール３３は、積層部１２をその厚さ方向に貫通するとともに、全面にわたって格子状（アレイ状）に配置されている。各ビアホール３３内には、積層部１２の上面１３及び下面１４間を貫通する複数のビア導体３１，３２が、ニッケルを主材料として形成されている。各第１ビア導体３１は、各第１内部電極層２１を貫通しており、それら同士を互いに電気的に接続している。一方、各第１ビア導体３１は、各第２内部電極層２２に設けられたクリアランスホール３４を貫通することにより、各第２内部電極層２２とは電気的に絶縁されている。各第２ビア導体３２は、各第２内部電極層２２を貫通しており、それら同士を互いに電気的に接続している。一方、各第２ビア導体３２は、各第１内部電極層２１に設けられたクリアランスホール３５を貫通することにより、各第１内部電極層２１とは電気的に絶縁されている。なお本実施形態では、ビア導体３１，３２の直径が１００μｍ程度に設定され、ビアピッチが４００μｍに設定されている。また、各クリアランスホール３４，３５の直径は約３００μｍに設定されている。
【００４３】
そして図１等に示されるように、本実施形態の積層セラミックコンデンサ１１は、上面１３及び下面１４の両方に多数の外部端子電極４１，４２をそれぞれ備えている。上面１３側の外部端子電極４１は、ＩＣチップ搭載基板１６が有する電極に対して、はんだバンプを介して電気的に接続される。一方、下面１４側の外部端子電極４２は、マザーボード１７側が有する電極に対して、はんだを介することなく機械的な接触のみをもって電気的に接続される。よって、これら２種の外部端子電極４１，４２は異なる形状を有している。
【００４４】
図２，図３等に示されるように、上面１３側に配置された外部端子電極４１は、電極下段側層５１上に電極上段側層５２を積み重ねた２段構造であって、電極下段側層５１と電極上段側層５２との境界に段差部５３（くびれ部）を有している。図２に示されるように、外部端子電極４１の高さは４０μｍ程度に設定されている。外部端子電極４１はニッケルを主材料として形成されるとともに、その表面がめっき層４３（ニッケルめっき層及び金めっき層）によって全体的に被覆されている（図１では便宜上めっき層４３を省略）。外部端子電極４１の底面略中央部は、積層部１２の上面１３から若干引っ込んだビア導体３１，３２の端面に対して直接接続されている。
【００４５】
上面１３に垂直な方向（部品厚さ方向）から見たときの電極下段側層５１の形状は略円形状であり、その直径は約２００μｍである。同じく部品厚さ方向から見たときの電極上段側層５２の形状は略円形状であり、その直径は約１６０μｍである。つまり、部品厚さ方向から見たときの電極上段側層５２の投影面積は、部品厚さ方向から見たときの電極下段側層５１の投影面積よりも小さくなっている。また、部品厚さ方向から見たときの電極上段側層５２の投影面積は、部品厚さ方向から見たときのビア導体３１，３２の投影面積よりも大きくなっている。
【００４６】
図４等に示されるように、下面１４側に配置された外部端子電極４２も、ニッケルを主材料として形成されるとともに、その表面がめっき層４３（ニッケルめっき層及び金めっき層）によって被覆されている（図１では便宜上めっき層４３を省略）。そして、外部端子電極４２の底面略中央部は、下面１４から若干引っ込んだビア導体３１，３２の端面に対して直接接続されている。
【００４７】
下面１４側の外部端子電極４２は、１段構造であって特に段差部５３（くびれ部）を有していない点で、上面１３側の外部端子電極４１とは形状が異なっている。外部端子電極４２の高さは２０μｍ程度に設定され、上面１３側の外部端子電極４１の約半分の値となっている。また、部品厚さ方向から見たときの電極上段側層５２の形状は略円形状であり、その直径は約３５０μｍである。即ち、上面１３側の外部端子電極４１は厚膜・小径であるのに対し、下面１４側の外部端子電極４２は薄膜・大径となっている。
【００４８】
マザーボード１７側から外部端子電極４２を介して通電を行い、第１内部電極層２１−第２内部電極層２２間に電圧を加えると、第１内部電極層２１に例えばプラスの電荷が蓄積し、第２内部電極層２２に例えばマイナスの電荷が蓄積する。その結果、積層セラミックコンデンサ１１がコンデンサとして機能する。また、この積層セラミックコンデンサ１１では、第１ビア導体３１及び第２ビア導体３２がそれぞれ交互に隣接して配置され、かつ、第１ビア導体３１及び第２ビア導体３２を流れる電流の方向が互いに逆向きになるように設定されている。これにより、インダクタンス成分の低減化が図られている。
【００４９】
次に、本実施形態の積層セラミックコンデンサ１１の製造方法について述べる。
（１）グリーンシート６１の形成
【００５０】
まず、ＰＥＴ（ポリエチレンテレフタレート）フィルム等の長尺状のキャリアフィルム（図示略）上にチタン酸バリウム等からなるセラミックスラリーを均一に薄く塗布して乾燥させる。これにより、キャリアフィルム上にセラミックのグリーンシート６１が形成される。この後、グリーンシート６１を一定形状で切り出す作業が行われる。
このグリーンシート６１は焼成後にセラミック層１５となる。
（２）内部電極部１２１，１２２の形成
【００５１】
次に、グリーンシート６１に図示しないメッシュマスクを配置して、内部電極層用ニッケルペーストＰ１をスクリーン印刷し乾燥させることにより、後に内部電極層２１，２２となる内部電極部１２１，１２２を形成する（図５参照）。第１内部電極層２１における所定の位置にはクリアランスホール３４が形成され、第２内部電極層２２における所定の位置にはクリアランスホール３５が形成されている。このとき印刷厚は２μｍ〜３μｍに設定される。ここで使用する内部電極層用ニッケルペーストＰ１は約５５質量％無機固形分と約４５質量％ビヒクルとを含んでいる。無機固形分は、ニッケル粉末（ＤSEM＝０．４μｍ）と、共材（チタン酸バリウム粉末）とからなる。ビヒクルは、樹脂（エトセル）と、有機溶剤（テルピネオール）とからなる。そして、このような組成のペーストＰ１の粘度は、印刷時に約２０Ｐａ・ｓに調整される。
（３）グリーンシート６１の積層圧着
【００５２】
次に、内部電極が印刷された複数枚のグリーンシート６１を積層する。その際、第１内部電極部１２１が形成されているグリーンシート６１と、第２内部電極部１２２が形成されているグリーンシート６１とを交互に配置する（図６参照）。そして、従来周知のラミネート装置を用いて、所定温度条件下でシート積層方向に押圧力を付与することにより、各グリーンシート６１を圧着して一体化させる。その結果、厚さ１ｍｍ程度のグリーンシート積層体６２が得られる。本実施形態では、積層圧着時の温度を６０℃〜８０℃に設定し、押圧力を３００ｋｇ／ｃｍ２〜１０００ｋｇ／ｃｍ２に設定することとしている。また、積層数を１００層〜１２０層程度に設定している。積層数については、要求されるスペック等に応じて任意に変更可能である。
（４）レーザー照射によるビアホール３３の形成
【００５３】
次に、レーザー加工機を用いてレーザービームを照射することにより、グリーンシート積層体６２に直径約１２０μｍのビアホール３３を多数個貫通形成する（図７参照）。
（５）圧入充填法による導体部１３１，１３２の形成
【００５４】
ここで使用するビア導体用ニッケルペーストＰ２は９０質量％の無機固形分と１０質量％のビヒクルとを含んでいる。無機固形分は、ニッケル粉末（ＤSEM＝０．４μｍ〜３μｍ）と、共材（チタン酸バリウム粉末）とからなる。ビヒクルは、（エトセル）と、有機溶剤（テルピネオール）と、添加剤（分散剤、酸化防止剤等）からなる。そして、このような組成のペーストＰ２の粘度は、充填性を考慮して１０００００Ｐａ・ｓ〜１００００００Ｐａ・ｓの範囲内にて設定され、好ましくは２０００００Ｐａ・ｓ〜３０００００Ｐａ・ｓの範囲内にて設定される。
【００５５】
次に、ペースト圧入充填装置を用いて、上記のビア導体用ニッケルペーストＰ２を各ビアホール３３内に充填する。ここで使用されるペースト圧入充填装置は、充填容器及び押圧板を備えている。充填容器内にはビア導体用ニッケルペーストＰ２が満たされている。充填容器の底部には底板が上下動可能に設けられている。ビアホール３３が形成されたグリーンシート積層体６２はその充填容器上に載置され、さらにそのグリーンシート積層体６２上には押圧板が配置される。そして、この状態で前記底板を押し上げることにより厚さ方向に圧力を加え、ビア導体用ニッケルペーストＰ２を各ビアホール３３内に充填する（図８参照）。このような圧入充填法によれば、高粘度のビア導体用ニッケルペーストＰ２を各ビアホール３３内に確実に充填することができ、ビア導体３１，３２の電気的特性の向上が図りやすくなる。なお、圧入充填時に加える圧力は、ビアホール３３の直径やビア導体用ニッケルペーストＰ２の粘度等のパラメータにもよるが、本実施形態の条件下では２．０ＭＰａ〜７．５ＭＰａの範囲内で設定されることが好ましい。下限値である２．０ＭＰａ以上に設定することで、各ビアホール３３内にビア導体用ニッケルペーストＰ２を確実に充填することができる。また、上限値である７．５ＭＰａ以下に設定することで、グリーンシート積層体６２に対する過剰の押圧力付加が避けられ、クラック等の発生を未然に防止することができる。
【００５６】
また、ペースト充填に際してビアホール３３内のエアは適宜の方法により外部に排出されることがよい。具体的には、押圧板の下面に通気性を有するシートを配置したり、押圧板自体を多孔質で通気性のある板材としたりすればよい。押圧板にこのような工夫を施すことにより、ペーストＰ２の充填性をいっそう高めることができる。
（６）上面１３側における表面端子部１４１の形成
【００５７】
ここで使用する上面側外部端子電極用ニッケルペーストＰ３は８０．０質量％の無機固形分と２０．０質量％のビヒクルとを含んでいる。無機固形分は、ニッケル粉末（ＤSEM＝０．４〜３．０μｍ）と、共材（チタン酸バリウム粉末）とからなる。ビヒクルは、樹脂（エトセル）と、有機溶剤（テルピネオール）とからなる。そして、このような組成のペーストＰ３の粘度は、印刷時に約１０００Ｐａ・ｓとなるように調整される。
【００５８】
次に、上記の上面側外部端子電極用ニッケルペーストＰ３を印刷するに際し、ビア導体３１，３２が形成されたグリーンシート積層体６２を、従来周知のペースト印刷装置にセットする。そして、グリーンシート積層体６２の上面１３上に、メタルマスク７１を重ね合わせるようにして配置する。このメタルマスク７１は、電極下段側層５１印刷用のメタルマスクであって、電極下段側層５１を形成すべき箇所に複数の開口部７３が透設されている。本実施形態ではメタルマスク７１の厚さは約３０μｍに設定されている。このようなマスク配置状態でメタルマスク７１の上面に上面側外部端子電極用ニッケルペーストＰ３を供給し、スキージの移動によってそのペーストＰ３を刷り込むようにする。すると、各開口部７３を介してペーストＰ３が印刷され、グリーンシート積層体６２の上面１３側にて各導体部１３１，１３２の上端面を覆うように電極下段側層５１が形成される（図９参照）。印刷後、メタルマスク７１とグリーンシート積層体６２とを引き離し、メタルマスク７１から電極下段側層５１を版抜けさせる。なお、本実施形態では高粘度ペーストの印刷に適したメタルマスク７１を用いているため、所望の形状を保持したまま電極下段側層５１を容易に版抜けさせることができる。
【００５９】
ここでグリーンシート積層体６２をいったんペースト印刷装置から取り外して、電極下段側層５１を所定時間、所定温度で乾燥させる。その結果、電極下段側層５１中に含まれる有機溶剤量を低減し、電極下段側層５１をある程度固化させる。このような乾燥を行っておくと、後でペーストＰ３の重ね塗りを行った場合でも電極下段側層５１の形状が崩れにくくなり、ひいては上面１３側の外部端子電極４１の形成精度が高くなる。
【００６０】
次に、グリーンシート積層体６２を再びペースト印刷装置にセットし、その上面１３側に別のメタルマスク７２を配置する。このメタルマスク７２は、電極上段側層５２印刷用のメタルマスク（厚さ３０μｍ）であって、電極上段側層５２を形成すべき箇所に複数の開口部７４が透設されている。開口部７４の開口面積は開口部７３の開口面積よりも小さく設定されており、今回の印刷時のほうが前回の印刷時に比べて印刷層の印刷領域が小さくなっている。なお、メタルマスク７２における各開口部７４の下側開口縁は、電極下段側層５１の上面に当接して支持される。従って、メタルマスク７２は、グリーンシート積層体６２の上面１３から若干浮いた状態で配置される。かかる配置態様を採ることは、確実に段差をつけるうえで好都合である。そして、このようなマスク配置状態で上面側外部端子電極用ニッケルペーストＰ３を刷り込むようにすると、各開口部７４を介してペーストＰ３が印刷され、電極下段側層５１上に電極上段側層５２が積み重ねられるようにして形成される（図１０参照）。本実施形態では、使用後のメタルマスク７１を別のメタルマスク７２に交換して印刷を行っているため、上面１３側の外部端子電極４１の形成精度を向上させることができる。
【００６１】
印刷後、メタルマスク７２とグリーンシート積層体６２とを引き離し、メタルマスク７２から電極上段側層５２を版抜けさせる。なお、本実施形態では高粘度ペーストの印刷に適したメタルマスク７２を用いているため、所望の形状を保持したまま電極上段側層５２を容易に版抜けさせることができる。この後、グリーンシート積層体６２をペースト印刷装置から取り外して電極上段側層５２を乾燥させる。その結果、電極下段側層５１上に電極上段側層５２を積み重ねた２段構造であって、電極下段側層５１と電極上段側層５２との境界に段差部５３を有する所望の表面端子部１４１が、上面１３側に形成される（図１１参照）。なお、この表面端子部１４１は、後に焼成されて外部端子電極４１となる。
（７）下面１４側における表面端子部１４２の形成
【００６２】
ここで使用する下面側外部端子電極用ニッケルペーストＰ４は、７０．０質量％の無機固形分と３０．０質量％のビヒクルとを含んでいる。無機固形分は、ニッケル粉末（ＤSEM＝０．４〜３．０μｍ）と、共材（チタン酸バリウム粉末）とからなる。ビヒクルは、樹脂（エトセル）と、有機溶剤（テルピネオール）とからなる。そして、このような組成のペーストＰ４の粘度は、印刷時に約１００Ｐａ・ｓに調整される。
【００６３】
次に、上記の下面側外部端子電極用ニッケルペーストＰ４を印刷するに際し、導体部１３１，１３２が形成されたグリーンシート積層体６２を、従来周知のスクリーン印刷装置にセットする。そして、グリーンシート積層体６２の下面１４上に、メッシュマスク８１を重ね合わせるようにして配置する（図１２参照）。このメッシュマスク８１は、下面１４側の外部端子電極４２を形成すべき箇所がメッシュ部８２となっている。このようなマスク配置状態でメッシュマスク８１の上面に下面側外部端子電極用ニッケルペーストＰ４を供給し、スキージの移動によってそのペーストＰ４を刷り込むようにする。このとき印刷厚は約２５μｍに設定される。すると、各メッシュ部８２を介してペーストＰ４が印刷され、グリーンシート積層体６２の下面１４側にて各導体部１３１，１３２の下端面を覆うように表面端子部１４２が形成される。印刷後、メッシュマスク８１とグリーンシート積層体６２とを引き離し、メッシュマスク８１から表面端子部１４２を版抜けさせる（図１３参照）。なお、本実施形態では低粘度ペーストの印刷に適したメッシュマスク８１を用いているため、クラック等を生じさせることなく表面端子部１４２を容易に版抜けさせることができる。この後、グリーンシート積層体６２をスクリーン印刷装置から取り外して乾燥を行い、表面端子部１４２をある程度固化させる。
（８）溝入れ、脱脂、同時焼成、めっき、ブレーク
【００６４】
次に、グリーンシート積層体６２にブレーク用の溝を格子状に入れた後、このグリーンシート積層体６２を脱脂し、さらに所定温度で所定時間焼成を行う。その結果、チタン酸バリウム及びペーストＰ１〜Ｐ４中のニッケルが同時焼結し、セラミック焼結体となる。次に、得られたセラミック焼結体が有する各外部端子電極４１，４２に対して無電解ニッケルめっき（厚さ０．５μｍ〜３．０μｍ程度）を行い、続いて無電解金めっき（厚さ０．１μｍ〜１．０μｍ程度）を行う。外部端子電極４１，４２の表面にめっきが施されていないと、共材として含まれるチタン酸バリウムが表面に露出してしまう。その点、めっき層４３があるとチタン酸バリウムが表面に露出しなくなり、めっき濡れ性の向上が図られる。そして、めっきを行った後に前記溝に沿ってセラミック焼結体をブレークすれば、複数の積層セラミックコンデンサ１１を得ることができる。
【００６５】
従って、本実施形態によれば以下の効果を得ることができる。
【００６６】
（１）この積層セラミックコンデンサ１１の上面１３側の外部端子電極４１は、段差部５３に凹凸があって、比較的複雑な表面形状を有している。これに対し、上記従来技術の外部端子電極は、凹凸の少ない単純な表面形状を有しているに過ぎない。ゆえに、本実施形態の外部端子電極４１では、表面積が上記従来技術の外部端子電極よりも大きく、はんだとの接触面積も大きくなっている。よって、積層セラミックコンデンサ１１の各外部端子電極４１と、ＩＣチップ搭載基板１６の電極とをはんだバンプを介して接合した場合、両者間に高い接合強度を確保することができる。従って、本実施形態によればＩＣチップ搭載基板１６との接続信頼性を確実に向上させることができる。
【００６７】
（２）本実施形態では、ニッケルペーストＰ３を複数回重ねて印刷する方法を採用しているため、段差部５３を有する２段構造の外部端子電極４１を比較的簡単にかつ低コストで形成することができる。また、この方法によれば、所望とする形状や高さの外部端子電極４１を比較的容易に得ることができる。
【００６８】
（３）外部端子電極４１の底面略中央部は、積層部１２の上面１３から若干引っ込んだビア導体３１，３２の端面に対して直接接続されている。換言すると、外部端子電極４１の底面略中央部は、上面１３あるいは下面１４より積層部１２内部側で、ビア導体３１，３２の端面に対して接続されている。このため、外部端子電極４１の一部がビアホール３３内に埋まった状態となり、結果として外部端子電極４１の接合強度が向上する。
[第２実施形態]
【００６９】
次に、図１４〜図１７に基づき第２実施形態について説明する。本実施形態では、第１実施形態のときとは若干異なる方法で積層セラミックコンデンサ１１の製造を行っている。
【００７０】
第１実施形態で示した「（１）グリーンシート６１の形成」、「（２）内部電極部１２１，１２２の形成」及び「（３）グリーンシート６１の積層圧着」を順次実施して、複数（本実施形態では３つ）のグリーンシートブロック体１６１を作製する（図１４参照）。これらのグリーンシートブロック体１６１は、後に複数のセラミック層１５となる複数のグリーンシート６１を積層してなる。グリーンシート６１の片側面には、後に内部電極層２１，２２となる内部電極部１２１，１２２が形成されている。
【００７１】
次に、第１実施形態で示した「（４）レーザー照射によるビアホール３３の形成」を実施し、各グリーンシートブロック体１６１に直径約１２０μｍのビアホール３３を多数個貫通形成する（図１５参照）。さらに、第１実施形態で示した「（５）圧入充填法による導体部１３１，１３２の形成」を実施し、各ビアホール３３内に、後にビア導体３１，３２となる導体部１３１，１３２を充填形成する（図１６参照）。次に、電極充填後の各グリーンシートブロック体１６１を積層一体化してグリーンシート積層体６２とする（図１７参照）。この後、第１実施形態で示した「（６）上面１３側における表面端子部１４１の形成」、「（７）下面１４側における表面端子部１４２の形成」及び「（８）溝入れ、脱脂、同時焼成、めっき、ブレーク」を順次実施する。
【００７２】
そして、以上のようなプロセスによっても所望の積層セラミックコンデンサ１１が製造可能である。特にこのプロセスによれば、積層数の多い積層セラミックコンデンサ１１を比較的容易に得ることができる。
【００７３】
本発明は、上記実施形態に限定されるものではなく、発明の範囲を逸脱しない限度において、適宜変更して適用できることは言うまでもない。
【００７４】
次に、前述した実施形態によって把握される技術的思想を以下に列挙する。
【００７５】
（１）第１主面及び第２主面を有し、複数のセラミック層と複数の内部電極層とが交互に積層された構造の積層部と、前記複数のセラミック層を貫通し、前記第１主面及び第２主面よりも引っ込んだ位置にそれぞれ端面を有し、前記複数の内部電極層を接続するビア導体と、前記第１主面及び前記第２主面のうちの少なくともいずれかの側にて前記ビア導体の端面に直接接続され、段差部を有する多段構造の外部端子電極とを備えたことを特徴とする積層電子部品。
【００７６】
（２）第１主面及び第２主面を有し、複数の高誘電率セラミック層とニッケルを主成分として形成された複数の内部電極層とが交互に積層された構造の積層部と、ニッケルを主成分として形成され、前記複数の高誘電率セラミック層を貫通し、前記複数の内部電極層を接続するビア導体と、ニッケルを主成分として形成され、前記第１主面及び前記第２主面のうちの少なくともいずれかの側にて前記ビア導体の端面に直接接続され、段差部を有する多段構造の外部端子電極とを備えたことを特徴とする積層電子部品。
【００７７】
（３）第１主面、第２主面、複数の高誘電率セラミック層、複数の第１内部電極層及び複数の第２内部電極層を有し、前記第１内部電極層及び前記第２内部電極層が前記セラミック層を介して一層おきに積層配置された構造の積層部と、前記複数の高誘電率セラミック層を貫通し、前記複数の第１内部電極層を接続する第１ビア導体と、前記複数の高誘電率セラミック層を貫通し、前記複数の第２内部電極層を接続する第２ビア導体と、前記第１主面及び前記第２主面のうちの少なくともいずれかの側にて前記第１ビア導体及び前記第２ビア導体に接続され、段差部を有する多段構造の外部端子電極とを備えたことを特徴とする、ビアアレイタイプの積層セラミックコンデンサ。
【００７８】
（４）段差部を有する外部端子電極を備えた積層電子部品の製造方法であって、前記内部電極層となる内部電極部を有し前記セラミック層となる複数のグリーンシートを積層してなるグリーンシートブロック体を複数形成し、それらのグリーンシートブロック体にビアホールを形成し、さらに前記ビアホール内に前記ビア導体となる導体部の形成用の材料を充填した後、前記複数のグリーンシートブロック体を積層一体化してグリーンシート積層体とする積層体形成工程と、前記グリーンシート積層体において前記導体部の端部に対応した箇所に、導電性材料を複数回重ねて印刷することにより、前記外部端子電極となる表面端子部を形成する電極印刷工程と、を含むことを特徴とする積層電子部品の製造方法。
【図面の簡単な説明】
【００７９】
【図１】本発明を具体化した第１実施形態の積層セラミックコンデンサを示す概略断面図。
【図２】積層セラミックコンデンサにおける上面側の外部端子電極を示す概略断面図。
【図３】上面側の外部端子電極を示すＳＥＭ写真。
【図４】積層セラミックコンデンサにおける下面側の外部端子電極を示す概略断面図。
【図５】第１実施形態の積層セラミックコンデンサの製造方法において、内部電極層が形成されたグリーンシートを示す概略断面図。
【図６】上記の製造方法において、積層されたグリーンシートを示す概略断面図。
【図７】上記の製造方法において、ビアホールが貫通形成されたグリーンシート積層体を示す概略断面図。
【図８】上記の製造方法において、導体部が充填形成されたグリーンシート積層体を示す概略断面図。
【図９】上記の製造方法において、電極下段側層を形成する際の状態を示す概略断面図。
【図１０】上記の製造方法において、電極上段側層を形成する際の状態を示す概略断面図。
【図１１】上記の製造方法において、上面側の外部端子電極となる表面電極部が形成された状態を示す概略断面図。
【図１２】上記の製造方法において、下面側の外部端子電極となる表面電極部を形成する前の状態を示す概略断面図。
【図１３】上記の製造方法において、下面側の外部端子電極となる表面電極部が形成された状態を示す概略断面図。
【図１４】第２実施形態の積層セラミックコンデンサの製造方法において、複数のグリーンシートブロック体が形成された状態を示す概略断面図。
【図１５】上記の製造方法において、前記複数のグリーンシートブロック体にビアホールが貫通形成された状態を示す概略断面図。
【図１６】上記の製造方法において、ビアホール内に導体部が充填形成された状態を示す概略断面図。
【図１７】上記の製造方法において、各グリーンシートブロック体を積層一体化してグリーンシート積層体が形成された状態を示す概略断面図。
【符号の説明】
【００８０】
１１…積層電子部品としての積層セラミックコンデンサ
１２…積層部
１３…第１主面としての上面
１４…第２主面としての下面
１５…セラミック層
１６…半導体集積回路素子搭載基板としてのＩＣチップ搭載基板
２１，２２…内部電極層
３１，３２…ビア導体
３３…ビアホール
４１，４２…外部端子電極
５１…電極下段側層
５２…電極上段側層
５３…段差部
６１…グリーンシート
６２…グリーンシート積層体
Ｐ３…導電性材料としてのニッケルペースト
７１，７２…メタルマスク
８１…メッシュマスク
１２１，１２２…内部電極部
１３１，１３２…導体部
１４１，１４２…表面端子部
１６１…グリーンシートブロック体
【図１】
2005347648.tif 000003
【図２】
2005347648.tif 000004
【図４】
2005347648.tif 000005
【図５】
2005347648.tif 000006
【図６】
2005347648.tif 000007
【図７】
2005347648.tif 000008
【図８】
2005347648.tif 000009
【図９】
2005347648.tif 000010
【図１０】
2005347648.tif 000011
【図１１】
2005347648.tif 000012
【図１２】
2005347648.tif 000013
【図１３】
2005347648.tif 000014
【図１４】
2005347648.tif 000015
【図１５】
2005347648.tif 000016
【図１６】
2005347648.tif 000017
【図１７】
2005347648.tif 000018
【図３】
2005347648.tif 000019